(57)【特許請求の範囲】
【請求項１】
酸素を発生させる方法であって、以下の工程を具備する：
（ａ）  以下を具備する水の電気分解装置を用意する工程、
容器、
電源、
陽極、
陰極、および
電解質水溶液、ここで、
前記陽極および前記陰極は、前記電解質水溶液に接しており、
前記陽極は、化学式ＣｕＲｈＯ2により表される銅ロジウムデラフォサイト化合物を有しており、
前記銅ロジウムデラフォサイト化合物は、前記電解質水溶液に接しており、
（ｂ）  前記電源を用いて前記陰極および前記陽極の間に電位差を印加して、前記銅ロジウムデラフォサイト化合物上で生じる水の電気分解を介して前記陽極上に酸素を発生させる工程。
【請求項２】
請求項１に記載の方法であって、
前記容器はさらに隔膜を具備し、
前記隔膜は、容器の内部を、前記陽極を有する第１室および前記陰極を有する第２室に分割している。
【請求項３】
酸素を発生するために用いられる水の電気分解装置であって、以下を具備する：
容器、
電源、
陽極、および
陰極、ここで、
電解質水溶液が、前記容器に貯留されており、
前記陽極および前記陰極は、前記電源に電気的に接続されており、
前記陽極および前記陰極は、前記電解質水溶液に接しており、
前記陽極は、化学式ＣｕＲｈＯ2により表される銅ロジウムデラフォサイト化合物を有しており、
前記銅ロジウムデラフォサイト化合物は、前記電解質水溶液に接している。
【請求項４】
請求項３に記載の水の電気分解装置であって、
前記容器はさらに隔膜を具備し、
前記隔膜は、容器の内部を、前記陽極を有する第１室および前記陰極を有する第２室に分割している。
【請求項５】
水の電気分解により酸素を発生するための陽極であって、
化学式ＣｕＲｈＯ2により表される銅ロジウムデラフォサイト化合物を有している、陽極。
【発明の詳細な説明】
【技術分野】
【０００１】
本発明は、酸素を発生させる方法および水の電気分解装置に関する。
【背景技術】
【０００２】
特許文献１は、化学式ＡＢＯ2（ここで、Ａは白金、パラジウム、銀、またはコバルトを表し、かつＢはクロム、鉄、コバルト、ロジウム、アルミニウム、ガドリニウム、スカンジウム、インジウム、タリウム、鉛、ルテニウム、またはランタニドを表す）により表されるデラフォサイト化合物を表面に有する陽極を用いて塩化ナトリウムを電解することによって、塩素を発生する方法を開示している。しかし、特許文献１は、酸素を発生する方法については何も開示していない。
【先行技術文献】
【特許文献】
【０００３】
【特許文献１】英国特許第１４００９４８号明細書
【非特許文献】
【０００４】
【非特許文献１】J. Suntivich, et al., "A Perovskite Oxide Optimized for Oxygen Evolution Catalysis from Molecular Orbital Principles" Science, vol. 334, December 2011. pp.  1383-1385.
【非特許文献２】ロシアン・ジャーナル・オブ・インオルガニック・ケミストリー、３１巻、１６４９頁（１９８６年）
【発明の概要】
【発明が解決しようとする課題】
【０００５】
水の電気分解に必要とされる理論的な電圧は、１．２３ボルトである。しかし、実際の水の電気分解には、電極における過電圧のために、１．２３ボルトを超える電圧が必要である。過電圧が小さいほど、水の電気分解はより効率的に進行する。本明細書において用いられる用語「過電圧」とは、水を電気分解することによって陽極上で酸素を発生させるために必要な理論電圧からの電圧差を意味する。例えば、金属Ｍから形成される陽極を用いて水を電気分解することによって酸素を発生させるために２．０ボルトの電圧が必要とされた場合、金属Ｍは０．７７ボルト（＝２．０ボルト−１．２３ボルト）の過電圧を有する。【０００６】
後述される比較例において実証されるように、本発明者らは、様々な銅デラフォサイト化合物を用いて、水を電気分解して酸素を発生させた。その結果、ほとんど全ての銅デラフォサイト化合物は、その大きな過電圧のために、水の電気分解には適していなかった。【０００７】
しかし、本発明者らは、様々な銅デラフォサイト化合物の中から、水の電気分解により酸素を発生させるために好適な銅デラフォサイト化合物を見いだし、本発明を完成した。本発明の目的は、陽極として銅デラフォサイト化合物を利用する水の電気分解により効率よく酸素を発生する方法を提供することにある。本発明の目的は、その方法に適した水の電気分解装置を提供することでもある。
【課題を解決するための手段】
【０００８】
本発明は、酸素を発生させる方法であって、以下の工程を具備する：
（ａ）  以下を具備する水の電気分解装置を用意する工程、
容器、
電源、
陽極、
陰極、および
電解質水溶液、ここで、
前記陽極および前記陰極は、前記電解質水溶液にに接しており、
前記陽極は、化学式ＣｕＲｈＯ2により表される銅ロジウムデラフォサイト化合物を有しており、
前記銅ロジウムデラフォサイト化合物は、前記電解質水溶液に接しており、
（ｂ）  前記電源を用いて前記陰極および前記陽極の間に電位差を印加して、前記銅ロジウムデラフォサイト化合物上で生じる水の電気分解を介して前記陽極上に酸素を発生させる工程。
【発明の効果】
【０００９】
本発明は、陽極として銅デラフォサイト化合物を利用する水の電気分解により効率よく酸素を発生する方法を提供する。本発明は、その方法に好適な水の電気分解装置も提供する。
【図面の簡単な説明】
【００１０】
【図１】図１は、実施形態１による水電解装置１００の模式図を示す。
【図２】図２は、薄膜型の電解セルの模式図を示す。
【図３】図３は、銅デラフォサイト化合物のＢサイトにおけるｅg軌道の占有数の計算結果を示すグラフである。
【図４】図４は、Ｘ線回折測定の結果を示すグラフである。
【図５】図５は、実施例１、比較例１、比較例２、比較例３、および比較例４において測定された電流−電位特性を示すグラフである。
【図６】図６は、実施例１、参考例１、参考例２、および参考例３において測定された電流−電位特性を示すグラフである。
【図７Ａ】図７Ａは、電位の掃引が開始される前の実施例１による陽極基板の走査型電子顕微鏡像を表す図である。
【図７Ｂ】図７Ｂは、電位の掃引が１０００回繰り返された後の実施例１による陽極基板の走査型電子顕微鏡像を表す図である。
【図８】図８は、電位の掃引が１０００回繰り返される前後の実施例１における電流−電位特性を示すグラフである。
【図９Ａ】図９Ａは、電位の掃引が開始される前の比較例４による陽極基板の走査型電子顕微鏡像を表す図である。
【図９Ｂ】図９Ｂは、電位の掃引が１０回繰り返された後の比較例４による陽極基板の走査型電子顕微鏡像を表す図である。
【図１０】図１０は、電位の掃引が１０回繰り返される前後の比較例４における電流−電位特性を示すグラフである。
【発明を実施するための形態】
【００１１】
本発明の実施形態が、以下、図面を参照しながら説明される。
【００１２】
（実施形態１）
図１は、実施形態１による水電解装置１００の模式図を示す。実施形態１による水電解装置１００は、容器１１、陽極１２、陰極１３、および電源１４を具備する。
【００１３】
（容器１１）
容器１１の内部には、電解質水溶液１５が貯留されている。電解質水溶液１５の例は、水酸化カリウムまたは水酸化ナトリウムのようなアルカリ性水溶液である。アルカリ性水溶液を用いて水を電解することにより、酸素発生の効率を向上させ、かつ電解に必要とされる電力を減少できる。
【００１４】
電解質水溶液１５に含まれる電解質の他の例は、硫酸、硝酸、または過塩素酸である。より具体的には、電解質水溶液１５に含まれる電解質のカチオンの例は、プロトン、アルカリ金属イオン、またはアルカリ土類金属イオンである。電解質水溶液１５に含まれる電解質のアニオンの例は、化学式ＯＨ-で表される水酸化物イオン、化学式ＳＯ42-で表される硫酸イオン、化学式ＮＯ3-で表される硝酸イオン、または化学式ＣｌＯ4-で表される過塩素酸イオンである。化学式Ｆ-、Ｃｌ-、Ｂｒ-、またはＩ-により表されるハロゲン化物イオンは、電解質水溶液１５に含まれる電解質のアニオンから除外される。万一、電解質水溶液１５がハロゲン化物イオンを含有する場合、陽極１２上では、酸素ではなくハロゲンが生成する。電解質水溶液１５に含まれる電解質の例は、このようなカチオンおよびアニオンから構成される塩である。例えば、電解質水溶液に含まれる電解質のさらに他の例は、硫酸ナトリウム、硝酸ナトリウム、または過塩素酸カリウムである。
【００１５】
（陽極１２）
陽極１２及び陰極１３は、電解質水溶液１５に接するように、容器１１の内部に配置される。陽極１２及び陰極１３は、後述する電源１４に電気的に接続されている。陽極１２上では、酸素が発生する。陰極１３上では、水素が発生する。
【００１６】
陽極１２は、銅ロジウムデラフォサイト化合物を有している。望ましくは、酸素が、陽極１２に含まれる銅ロジウムデラフォサイト化合物の表面上で発生するように、陽極１２は、その表面に銅ロジウムデラフォサイト化合物を有している。銅ロジウムデラフォサイト化合物は、化学式ＣｕＲｈＯ2により表される。言い換えれば、銅ロジウムデラフォサイト化合物は、Ａサイトが銅であり、かつ、Ｂサイトがロジウムであるデラフォサイト化合物構造を有する酸化物を意味する。
【００１７】
銅ロジウムデラフォサイト化合物は、高い化学的安定性を有する。そのため、広いｐＨ領域で用いられても、銅ロジウムデラフォサイト化合物は分解されにくい。
【００１８】
銅ロジウムデラフォサイト化合物を合成する方法は限定されない。銅ロジウムデラフォサイト化合物を合成する方法の例は、固相反応法、水熱合成法、またはスパッタリング法である。
【００１９】
陽極１２は、銅ロジウムデラフォサイト化合物を担持した導電性基板により形成され得る。銅ロジウムデラフォサイト化合物を担持させる方法は、限定されない。例えば、合成された銅ロジウムデラフォサイト化合物を含有するスラリーが調製され、次いで、導電性基板へ当該スラリーが塗布され、導電性基板に銅ロジウムデラフォサイト化合物を担持する。当該スラリーは、導電性のカーボン粒子、酸化錫、分散性を向上させるための添加剤、および／または電解時に発生する気泡の凝集を抑制するための材料を含有し得る。これらは、銅ロジウムデラフォサイト化合物の触媒効果を低下させる要因とはならない。
【００２０】
導電性基板は、板、ロッド、またはメッシュ状のような種々の形状を有し得る。導電性基板の材料は、酸化雰囲気に晒されてもその導電性を維持できる材料が望ましい。導電性基板の材料の例は、弁金属またはカーボンである。弁金属とは、酸に曝された際に不導態皮膜が形成される表面を有する金属を意味する。弁金属の例は、チタン、アルミニウム、クロム、またはその合金である。
【００２１】
陽極１２は、導電性基板を具備する必要はない。このような陽極１２は、例えば、銅ロジウムデラフォサイト化合物の粒子を圧着または焼結することによって得られ得る。このような陽極１２は、導電性を向上させるための導電性カーボン材料、粒子間の密着性を高めるためのフラックス材料、および／または電解時に発生する気泡の凝集を抑制するための材料を含有し得る。
【００２２】
陽極１２は、電解質水溶液１５に接する。具体的には、陽極１２に含まれる銅ロジウムデラフォサイト化合物が電解質水溶液１５に接する。銅ロジウムデラフォサイト化合物が電解質水溶液１５に接する限り、陽極１２の一部のみが電解質水溶液１５に接触し得る。
【００２３】
＜陰極１３＞
陰極１３は、導電性物質から形成される。具体的には、陰極１３の表面が導電性物質から形成される。好適な導電性物質の例は、水素を発生させるために低い過電圧を有する白金またはニッケル化合物である。導電性物質が電解質水溶液１５中で分解されない限り、導電性物質の材料は限定されない。
【００２４】
陰極１３は電解質水溶液１５に接する。具体的には、陰極１３に含まれる導電性物質が電解質水溶液１５に接する。導電性物質が電解質水溶液１５に接する限り、陰極１３の一部のみが電解質水溶液１５に接触し得る。
【００２５】
＜電源１４＞
電源１４は、陽極１２及び陰極１３間に、所定の電位差を印加するために用いられる。電源１４を用いて陽極１２及び陰極１３の間に所定の電位差が印加され、電解質水溶液に含有される水を電気分解する。１．６ボルト以上４．０ボルト以下の電位差が印加されることが望ましい。電源１４の例は、ポテンシオスタットまたは電池である。
【００２６】
＜隔膜１６＞
水電解装置１００は、陽極１２及び陰極１３の間に、隔膜１６を有する。隔膜１６は、容器１１の内部を、陽極１２が位置する第１室および陰極１３が位置する第２室に分割する。
【００２７】
隔膜１６の例は、素焼き板のような多孔性セラミックス板、ポリプロピレンフィルムのような多孔性高分子膜、またはナフィオン（登録商標）のようなイオン交換膜である。
【００２８】
隔膜１６は、陽極１２上で発生した酸素が、陰極１３で発生した水素と混合しないようにする為に設置する。隔膜１６が無い場合、水の電解に問題は生じないが、陽極１２上で生成した酸素が陰極１３に移動し得る。陰極１３に移動した酸素は、水に変換される。その結果、酸素の発生効率は低下する。このような逆反応を抑制するために、隔膜１６が水電解装置１００に設けられることが望ましい。
【００２９】
図１に示される水電解装置１００では、陽極１２、隔膜１６、および陰極１３は、間隔を置いて配置されている。しかし、水電解装置１００は、陽極１２および陰極１３が隔膜１６の表面および裏面にそれぞれ密着している一体型の電解セルから構成され得る。
【００３０】
図２は、水電解装置の他の例である薄膜型の電解セルを示す。図２に示される薄膜型の電解セルは、電解質膜１７と、電解質膜１７の表面に形成された陽極１２、および電解質膜１７の裏面に形成された陰極１３を具備する。薄膜型の電解セルは、水電解装置１００の容器１１に代えて、電解質膜１７を具備する。電解質１７の例は、イオン交換膜、またはセラミックの固体電解質膜である。イオン交換膜の例は、陽イオン交換型のナフィオン（登録商標）、セレミオン（登録商標）、または陰イオン交換膜（例えば、株式会社トクヤマ製）である。セラミックの固体電解質膜の例は、イットリア安定化ジルコニア（ＹＳＺ）、またはスカンジア安定化ジルコニア（ＳｃＳＺ）のようなジルコニア系のセラミックである。イオン交換膜から形成された電解質膜１７を具備する薄膜型の電解セルは、ポリマー電解質膜（以下、「ＰＥＭ」という）型の電解セルである。セラミックの固体電解質から形成された電解質膜１７を具備する電解セルは、固体電解質型の電解セルである。固体電解質型の電解セルは、高温水蒸気型の電解セルでもある。
【００３１】
＜本発明者らの知見＞
銅の酸化物は、酸素発生に必要とされる過電圧が高いため、陽極の材料として適さないと考えられる。後述される参考例１を参照せよ。
【００３２】
デラフォサイト型構造を有する金属酸化物は、一般的に化学式ＡＢＯ2により表される。特許文献１は、デラフォサイト化合物を含有する陽極を開示している。しかし、そのＢサイトの材料に応じて、エネルギー効率が異なることを開示していない。
【００３３】
本発明者らは、Ａサイトが銅であるデラフォサイト構造を有する材料のエネルギー効率が、Ｂサイトの材料に応じて異なる可能性を鋭意、研究した。
【００３４】
まず、本発明者らは、理論的に検討した。
【００３５】
非特許文献１によれば、化学式ＡＢＯ3によって表されるペロブスカイト酸化物に含有される遷移金属Ｂサイトにおける電子のｅg軌道の占有数が１に近い程、酸素の発生に必要とされる過電圧が低くなる。このように、酸化物の酸素発生触媒の特性は、酸化物の電子構造に関連し得る。
【００３６】
本発明者らは、銅デラフォサイト化合物もまた、同様の関係性を有すると予想し、そして密度汎関数理論に基づいて銅デラフォサイト化合物の電子状態を計算した。
【００３７】
図３は、銅デラフォサイト化合物のＢサイトにおけるｅg軌道の占有数の計算結果を示す。
【００３８】
図３の縦軸は、ｅg軌道の占有数を表し、かつ横軸は、Ｂサイトの材料を表す。図３に示す計算結果においては、Ａサイトは銅であり、かつＢサイトは、アルミニウム、ガリウム、鉄、イットリウム、およびロジウムである。
【００３９】
図３に示される結果から明らかなように、Ｂサイトの占有数は、以下の（ＩＩ）の関係を有する。
【００４０】
Ｇａ＜Ｙ＜Ａｌ＜＜Ｆｅ＜Ｒｈ      （ＩＩ）
そのため、酸素を発生させるために必要な過電圧は、ロジウム、鉄、アルミニウム、イットリウム、およびガリウムの順に低くなることが予想される。鉄の占有数の値はロジウムと同じであるため、鉄が用いられた場合の酸素を発生させるために必要な過電圧は、ロジウムが用いられた場合と同じであると予想される。
【００４１】
しかし、後述される実施例１を比較例２と比較すれば明らかなように、銅ロジウムデラフォサイト化合物は、銅鉄デラフォサイト化合物よりも、ずっと低い過電圧を有することを本発明者は見いだした。言い換えれば、上記の計算結果によれば、銅ロジウムデラフォサイト化合物の過電圧は、銅鉄デラフォサイト化合物の過電圧と同様であると考えられたが、実際には、銅ロジウムデラフォサイト化合物から形成される陽極が用いられた場合、銅鉄デラフォサイト化合物と比較して、ずっと低い過電圧、つまり極めて優れたエネルギー効率で、水が電解されることを本発明者らは見出した。
【００４２】
後述される実施例１を比較例１〜比較例４と比較すれば明らかなように、銅ロジウムデラフォサイト化合物を有する陽極１２を用いることで、低い過電圧、つまり優れたエネルギー効率で、水が電解される。銅ロジウムデラフォサイト化合物から形成される陽極１２を具備する水電解装置１００は、高いエネルギー効率を有する酸化コバルトＣｏ3Ｏ4から形成した陽極を具備する水電解装置と同じエネルギー効率を有する。実施例１および参考例２を参照せよ。一方、本発明者らは、銅ロジウムデラフォサイト化合物以外の銅デラフォサイト化合物が用いられた場合には、水の電気分解によって酸素の発生のために必要な過電圧は高いことも見いだした。比較例１〜比較例４を参照せよ。
【００４３】
（実験例）
以下の実験例は、本発明をより詳細に説明する。本発明者らは、水電解装置１００に用いられる陽極１２の材料および陽極１２上で酸素が発生するために必要とされる電圧の間の関係を明らかにするために、以下の実験を行った。
【００４４】
（実施例１）
（陽極１２の作製）
実施例１による陽極１２は、導電性カーボン基体上に銅ロジウムデラフォサイト化合物を担持させることによって製造された。
【００４５】
まず、銅ロジウムデラフォサイト化合物が固相反応法により調製された。
【００４６】
具体的には、化学式Ｃｕ2Ｏにより表される酸化第一銅（和光純薬工業株式会社より入手、１．１７グラム）および化学式Ｒｈ2Ｏ3により表される酸化ロジウム（ＩＩＩ）（和光純薬工業株式会社より入手、２．０グラム）が、めのう乳鉢中で十分に粉砕かつ混合され、混合物を得た。
【００４７】
錠剤成形器に、混合物が供給された。次いで、混合物は、４０ＭＰａの圧力でプレスされ、酸化第一銅及び酸化ロジウムを含有する錠剤を得た錠剤は、２５ミリメートルの直径を有していた。
【００４８】
錠剤は、マッフル炉（フルテック株式会社より入手、商品名：ＦＴ−１０１ＦＭＷ）中で、摂氏１０５０度の温度下で、１２時間かけて焼成され、焼成物を得た。めのう乳鉢中で、焼成物が粉砕された。このようにして、銅ロジウムデラフォサイト化合物の粒子が得られた。
【００４９】
得られた銅ロジウムデラフォサイト化合物の粒子は、Ｘ線回折装置（パナリティカルより入手、Ｘ’Ｐｅｒｔ  ＰＲＯ  ＭＰＤ、ターゲット：Ｃｕ、加速電圧：４５ｋＶ）を用いるＸ線回折に供された。
【００５０】
図４は、Ｘ線回折測定の結果を示す。図４に示されるピークの回折角および相対強度は、非特許文献２に教示された銅ロジウムデラフォサイト化合物の格子定数から求まるピークの回折角及び相対強度によく一致していた。そのため、得られた粒子は、銅ロジウムデラフォサイト化合物と同定された。
【００５１】
銅ロジウムデラフォサイト化合物粒子（６０ミリグラム）が、２ミリリットルの純水に分散され、スラリーを調製した。
【００５２】
０．２８平方センチメートルの有効反応面積を有する等方性電気黒鉛質（以下、「ＨＰＧ基板」という。東洋炭素株式会社より入手、商品名：ＨＰＧ−５９）に超音波がアセトン中で印加されて、ＨＰＧ基板を洗浄した。次いで、ＨＰＧ基板に超音波がエタノール中で印加され、ＨＰＧ基板をもう一度洗浄した。
【００５３】
スラリー（２０マイクロリットル）がＨＰＧ基板に滴下された。次いで、ＨＰＧ基板は、摂氏８０度の温度下で１０分乾燥された。５％の濃度を有するナフィオン分散液（シグマ・アルドリッチより入手）がエタノールを用いて４倍に希釈され、１．２％の濃度を有するナフィオン分散液を調製した。次いで、ナフィオン分散液（１０マイクロリットル）がＨＰＧ基板に滴下された。最後に、ＨＰＧ基板は、摂氏８０度の温度下で１０分間、乾燥された。このようにして、銅ロジウムデラフォサイト化合物を含有する陽極が得られた。
【００５４】
（酸素発生特性の評価）
得られた陽極基板は、円筒状のキャップを用いて、回転ディスク電極アタッチメント（日厚計測社製）に作用電極として取り付けられた。
【００５５】
次に、参照極として可逆水素電極（以下、「ＲＨＥ」という／reversible hydrogen electrode）が用いられた。対極として白金電極が用いられた。電解液として、１ｍｏｌ／Ｌの濃度を有する水酸化カリウム水溶液が用いられた。ポテンシオスタット（ＡＬＳ株式会社より入手、商品名：ＡＬＳ−７６０Ｃ）で電位が掃引され、電流−電位特性を測定した。
【００５６】
図５および図６における曲線（ａ）は、２０００ｒｐｍの回転数における実施例１による電流−電位特性である。過電圧は、以下の数式（ＩＩＩ）によって定義された。
【００５７】
過電圧＝電位差ＥＰＤ１（ボルト  ｖｓ．  ＲＨＥ）−１．２３（ボルト  ｖｓ．  ＲＨＥ）      （ＩＩＩ）
ここで、電位差ＥＰＤ１は、５ｍＡ／ｃｍ2の電流が対極および作用電極の間に流れる時の参照極および作用電極の間の電位差を表す。
【００５８】
過電圧の低下に伴い、酸素の発生効率は高まる。
【００５９】
図５から明らかなように、実施例１による陽極は、１．６２ボルトの電位差ＥＰＤ１を有していた。従って、実施例１による陽極は、０．３９ボルトの過電圧を有していた。
【００６０】
図７Ａは、電位の掃引が開始される前の実施例１による陽極基板の走査型電子顕微鏡像である。ポテンシオスタットを用いて、電位の掃引が１０００回繰り返された。図７Ｂは、電位の掃引が１０００回繰り返された後の実施例１による陽極基板の走査型電子顕微鏡像である。図８は、電位の掃引が１０００回繰り返される前後の実施例１における電流−電位特性を示すグラフである。図７Ａ、図７Ｂ、および図８から理解されるように、陽極基板は劣化していなかった。それどころか、電位の掃引が１０００回繰り返された後には、電流−電位特性は改善していた。言い換えれば、電位の掃引が１０００回繰り返された後には、より小さい電圧を用いてより高い電流密度が得られた。
【００６１】
（比較例１）
化学式ＣｕＡｌＯ2により表される銅アルミニウムデラフォサイト化合物が以下のように調製され、その過電圧が計算された。
【００６２】
化学式ＣｕＯにより表される酸化第二銅（株式会社高純度化学研究所より入手、６．５６グラム）および化学式Ａｌ2Ｏ3により表される酸化アルミニウム（株式会社高純度化学研究所より入手、４．２０グラム）が、めのう乳鉢中で粉砕および混合され、混合物を得た。実施例１の場合と同様に、酸化第二銅及び酸化アルミニウムを含有する錠剤が得られた。
【００６３】
得られた錠剤が焼成ボートに載せられ、次いで錠剤を有する焼成ボードが、環状炉（深田電機製作所製、商品名：ＦＫＳ）に配置された。１時間あたり２００ｓｃｃｍの流量で窒素に置換した後、５０ｓｃｃｍの窒素流量で、摂氏１１００度の焼成温度下で、１０時間かけて錠剤が焼成され、焼成物を得た。めのう乳鉢中で、焼成物が粉砕され、銅アルミニウムデラフォサイト化合物の粒子を得た。化学式ＣｕＯにより表される酸化第二銅に代えて、化学式Ｃｕ2Ｏにより表される酸化第一銅（５．８４グラム)が用いられ、同様の銅アルミニウムデラフォサイト化合物の粒子を得た。
【００６４】
実施例１の場合と同様に、銅アルミニウムデラフォサイト化合物を含有する陽極が作成され、その酸素発生特性を評価した。図５における曲線（ｂ）は、比較例１による銅アルミニウムデラフォサイト化合物を含有する陽極の電流−電位特性である。図５から明らかなように、比較例１による陽極は、１．９２ボルトの電位差ＥＰＤ１を有していた。従って、比較例１による陽極は、０．６９ボルトの過電圧を有していた。
【００６５】
（比較例２）
化学式ＣｕＦｅＯ2により表される銅鉄デラフォサイト化合物が以下のように調製され、その過電圧を計算した。
【００６６】
化学式Ｃｕ2Ｏにより表される酸化第一銅（和光純薬工業株式会社より入手、３．５０グラム）および化学式Ｆｅ2Ｏ3により表される酸化鉄（株式会社高純度化学研究所より入手、３．９９ｇ）が、めのう乳鉢中で粉砕および混合され、混合物を得た。実施例１の場合と同様に、酸化第一銅及び酸化鉄を含有する錠剤が得られた。
【００６７】
次に、焼成温度が摂氏１０００度であったことを除き、比較例１の場合と同様に、錠剤から環状炉を用いて焼成物が得られた。焼成物は、めのう乳鉢中で粉砕され、化学式ＣｕＦｅＯ2により表される銅鉄デラフォサイト化合物の粒子を得た。
【００６８】
実施例１の場合と同様に、銅鉄デラフォサイト化合物を含有する陽極が作成され、その酸素発生特性を評価した。図５における曲線（ｃ）は、比較例２による銅鉄デラフォサイト化合物を含有する陽極の電流−電位特性である。図５から明らかなように、比較例２による陽極は、１．９０の電位差ＥＰＤ１を有していた。従って、比較例２による陽極は、０．６７ボルトの過電圧を有していた。
【００６９】
（比較例３）
化学式ＣｕＹＯ2により表される銅イットリウムデラフォサイト化合物が以下のように調製され、その過電圧を計算した。
【００７０】
化学式ＣｕＯにより表される酸化第二銅（株式会社高純度化学研究所より入手、７．９０グラム）および化学式Ｙ2Ｏ3により表される酸化イットリウム（株式会社高純度化学研究所より入手、１１．２９グラム）が、めのう乳鉢中で粉砕および混合され、混合物を得た。実施例１の場合と同様に、酸化第二銅及び酸化イットリウムを含有する錠剤が得られた。
【００７１】
次に、焼成温度が摂氏１０００度であったことを除き、比較例１の場合と同様に、得られた錠剤から環状炉を用いて焼成物が得られた。得られた焼成物は、めのう乳鉢中で粉砕され、化学式Ｃｕ2Ｙ2Ｏ5により表される銅イットリウム酸化物の粒子を得た。
【００７２】
得られた銅イットリウム酸化物の粒子は、再度、錠剤成形器に供給された。次いで、粒子は、４０ＭＰａの圧力でプレスされ、銅イットリウム酸化物を含有する錠剤を得た。焼成温度が摂氏１１９０度であったことを除き、比較例１の場合と同様に、得られた錠剤から環状炉を用いて焼成物が得られた。得られた焼成物は、めのう乳鉢中で粉砕され、化学式ＣｕＹＯ2により表される銅イットリウムデラフォサイト化合物の粒子を得た。
【００７３】
実施例１の場合と同様に、銅イットリウムデラフォサイト化合物粒子を含有する陽極が作成され、その酸素発生特性を評価した。図６における曲線（ｄ）は、比較例３による銅イットリウムデラフォサイト化合物を含有する陽極の電流−電位特性である。図６から明らかなように、比較例３による陽極は、２．００ボルトの電位差ＥＰＤ１を有していた。従って、比較例３による陽極は、０．７７ボルトの過電圧を有していた。
【００７４】
（比較例４）
化学式ＣｕＧａＯ2により表される銅ガリウムデラフォサイト化合物が以下のように調製され、その過電圧を計算した。
【００７５】
化学式ＣｕＯにより表される酸化第二銅（株式会社高純度化学研究所より入手、７．９９グラム）および化学式Ｇａ2Ｏ3により表される三酸化ガリウム（株式会社高純度化学研究所より入手、９．３７グラム）が、めのう乳鉢中で粉砕され、混合された。実施例１の場合と同様に、酸化第二銅及び三酸化ガリウムを含有する錠剤が得られた。次に、焼成温度が摂氏１０００度であったことを除き、比較例１の場合と同様に、得られた錠剤から環状炉を用いて焼成物が得られた。得られた焼成物は、めのう乳鉢中で粉砕され、化学式ＣｕＧａＯ2により表される銅ガリウムデラフォサイト化合物の粒子を得た。化学式ＣｕＯにより表される酸化第二銅に代えて、化学式Ｃｕ2Ｏにより表される酸化第一銅（７．１８グラム）が用いられ、同様の銅ガリウムデラフォサイト化合物の粒子を得た。
【００７６】
実施例１の場合と同様に、銅ガリウムデラフォサイト化合物粒子を含有する陽極が作成され、その酸素発生特性を評価した。比較例４では、ポテンシオスタットを用いた掃引の回数の増加に伴って、対極および作用電極の間に流れる電流が増加した。掃引が１０回繰り返された後、電流は飽和した。図５における曲線（ｅ）は、電流が飽和した後の比較例４による電極の電流−電位特性である。電流が飽和した後、比較例４による陽極が電子顕微鏡を用いて観察された。その結果、銅ガリウム酸化物結晶の一部が溶出しているようであった。そのため、比較例４による陽極は、ポテンシオスタットを用いた掃引が原因で変質したと考えられた。
【００７７】
図９Ａは、電位の掃引が開始される前の比較例４による陽極基板の走査型電子顕微鏡像である。ポテンシオスタットを用いて、電位の掃引が１０回繰り返された。図９Ｂは、電位の掃引が１０回繰り返され電流が飽和した後の比較例４による陽極基板の走査型電子顕微鏡像である。図１０は、電位の掃引が１０回繰り返される前後の比較例４における電流−電位特性を示すグラフである。図９Ａ、図９Ｂ、および図１０から理解されるように、陽極基板は劣化していた。さらに、図１０に見られるように、比較例４では、再析出を原因とするカソード電流が観測された。
【００７８】
（参考例１）
化学式ＣｕＯにより表される酸化銅を担持した陽極が以下のように作成され、その過電圧を計算した。
【００７９】
化学式ＣｕＯにより表される酸化第二銅（株式会社高純度化学研究所より入手、２５ミリグラム）が、純水（２ミリリットル）に分散され、スラリーを調製した。実施例１の場合と同様に、このスラリーを用いて陽極が作製され、かつその酸素発生特性を評価した。図６に含まれる曲線（ｂ）は、参考例１による陽極の電流−電圧特性である。参考例１による電極は、１．８５のボルトの電位差ＥＰＤ１を有していた。従って、参考例１による陽極は、０．６２ボルトの過電圧を有していた。
【００８０】
（参考例２）
化学式Ｃｏ3Ｏ4により表される酸化コバルトを担持した陽極が以下のように作成され、その過電圧を計算した。
【００８１】
化学式Ｃｏ3Ｏ4により表される酸化コバルト（フルウチ化学株式会社より入手、４０ミリグラム）が、純水（２ミリリットル）に分散され、スラリーを調製した。実施例１の場合と同様に、このスラリーを用いて陽極が作製され、かつその酸素発生特性を評価した。図６に含まれる曲線（ｃ）は、参考例２による陽極の電流−電圧特性を示す。参考例２による電極は、１．６０のボルトの電位差ＥＰＤ１を有していた。従って、参考例２による陽極は、０．３７ボルトの過電圧を有していた。
【００８２】
（参考例３）
参考例３では、実施例１において用いられたＨＰＧ基板自体が陽極として用いられた。言い換えれば、参考例３による陽極は、実施例１において用いられたＨＰＧ基板のみから構成された。ＨＰＧ基板が実施例１の場合と同様に洗浄された後、その酸素発生特性が評価された。図６に含まれる曲線（ｄ）は、参考例３による陽極の電流−電圧特性を示す。参考例３による電極は、２．００のボルトの電位差ＥＰＤ１を有していた。従って、参考例１による陽極は、０．７７ボルトの過電圧を有していた。
【００８３】
以下の表１は、実施例１、比較例１〜比較例４、および参考例１〜参考例３による陽極の材料、電位差ＥＰＤ１、および過電圧を示す。
【００８４】
【表１】
0005793655.tif 000002
【００８５】
表１から明らかなように、参考例２を除き、実施例１による銅ロジウムデラフォサイト化合物のみが、低い過電圧を有する。この過電圧は、Ｃｏ3Ｏ4の過電圧と同じであった。そのため、実施例１による銅ロジウムデラフォサイト化合物から形成した陽極を具備する水電解装置は、高いエネルギー効率を有する酸化コバルトＣｏ3Ｏ4から形成した陽極を具備する水電解装置と同じエネルギー効率を有する。さらに、表１に示される結果は、図３に示した密度汎関数理論に基づく電子状態の計算結果からは予想し得えない結果であった。
【産業上の利用可能性】
【００８６】
本発明は、陽極として銅デラフォサイト化合物を利用する水の電気分解により効率よく酸素を発生する方法を提供する。
【符号の説明】
【００８７】
１１  容器
１２  陽極
１３  陰極
１４  電源
１５  電解質水溶液
１６  隔膜
１７  電解質膜
【図１】
0005793655.tif 000003
【図２】
0005793655.tif 000004
【図３】
0005793655.tif 000005
【図４】
0005793655.tif 000006
【図５】
0005793655.tif 000007
【図６】
0005793655.tif 000008
【図７Ａ】
0005793655.tif 000009
【図７Ｂ】
0005793655.tif 000010
【図８】
0005793655.tif 000011
【図９Ａ】
0005793655.tif 000012
【図９Ｂ】
0005793655.tif 000013
【図１０】
0005793655.tif 000014